Способ герметизации узких, неравномерных зазоров в цилиндрических металлических соединениях анаэробными композициями на основе олигокарбонатакрилатов
METHOD OF SEALING NARROW, UNEVEN GAPS IN CYLINDRICAL METAL COMPOUNDS WITH ANAEROBIC COMPOSITIONS BASED ON OLIGOCARBONACRYLATES

Изобретение относится к средствам контроля и устранения негерметичности и предназначено для использования в машиностроении.
Целью изобретения является улучшение герметичности узких, неравномерных зазоров в цилиндрических металлических соединениях.
На фиг. 1, фиг. 2 (вид с верху) приведена схема дозированной заливки анаэробной композции в узкие зазоры цилиндрического металлического соединения типа «труба в трубе».
Данный способ герметизации используется для уплотнения узких, неравномерных зазоров в цилиндрических металлических соединениях и использует естественную усадку композиции, являющуюся свойством непредельных олигомеров усаживаться при полимеризации на 1-5%, с образованием зазоров 1 между стенками цилиндрических поверхностей 2 и твердым полимером 3 (А.А. Берлин, Т.Я. Кефели, Г.В. Королев. «Полиэфиракрилаты», Наука, 1967, стр. 374).
Усадка композиции создает вакуум в зазорах и способствует засасыванию жидкой композиции 4, находящейся на поверхности в незаполимеризованном состоянии, и ее последующую полимеризацию в зазоре. За счет этого достигается ликвидация зазора и уплотнение соединения. Втянутая композиция полимеризуется и уплотняет образовавшийся зазор.
Использование зазора от усадки достигается при условии создания препятствия 5 по вытеканию композиции из противоположного конца цилиндрического соединения. Для герметизации узких, неравномерных зазоров используется особая, дозированная технология заливки 6 анаэробной композиции высотой столба 7 не менее 10 мм с временным интервалом заливки, учитывающим скорость полимеризации композиции. При повышенной температуре окружающей среды интервал заливки должен быть короче, чем при пониженной температуре (отрицательной).
Используемая анаэробная композиция на основе олигокарбонатакрилатов, обладающая высокой проникающей способностью в узкие, неравномерные зазоры и относительной эластичностью образованного полимера, представляет собой смесь двух компонентов, а именно компонента №1 и компонента №2, в количестве 1:1 (Н.С. Гаврюшенко. «Разработка и исследование новых типов анаэробных композиций на основе олигокарбонатакрилатов», Автореферат на соискание ученой степени К.Т.Н., М., 1977, стр. 24).
Компонент №1 представляет собой смесь следующих ингредиентов:
бис(метакрилоксиэтиленкарбоната)тетраэтиленгликоля (ОКМ-4) с ингибитором, взятого с весовым соотношением 89,95 вес.ч. (г) (при допустимом диапазоне 70-90 вес.ч.); олигоуретанметакрилата (ОУА-2000Т) 10 вес.ч. (г) (допустимый диапазон 10-30 вес.ч.); ферроцена (Дициклопентадиенила железа) 0,05 вес.ч. (г).
Компонент №2 представляет собой смесь ингредиентов:
бис(метакрилоксиэтиленкарбоната)тетраэтиленгликоля (ОКМ-4) с ингибитором, взятого с весовым соотношением 89,495 вес.ч. (г) (допустимый диапазон 70-90 вес.ч.); олигоуретанметакрилата (ОУА-2000Т) 10 вес.ч. (г) (допустимый диапазон 10-30 вес.ч.); перекиси бензоила ПБ 0,5 вес.ч. (г); красителя красного «Ж» 0,005 вес.ч. (г).